현재 시중 에 유통 되 고 있 는 전기 강판 제품 중 고규 소강 제품 은 6 . 5 % 규소 함량 의 무방향성 전기 강판 이 생산 판매 되 고 있 을 뿐 이 며 , 이 제품 은 결정립 의 방위 가 불 규칙 적 으로 배열 되 어 있 어 자화 방향 별 자성 편차 가 적 은 회전기 용 으로 이용 되 지만 , 압연 방향 에서 의 자성 만 을 주로 이용 하 는 변압기 용 등 을 위한 방향 성 전기 강판 제품 으로 는 아직 까지 실용 화 되 지 못하 고 있 는 실정 이 다 . 또한 6 . 5 % Si 강 은 가공 특성 이 극히 취약 하 여 통상 가공법 인 타 발기 에 의한 저 코스트 가공법 의 적용 이 불 가능 하 므로 , 범용 가공 기술 로 타발 이 가능 한 4 . 5 % Si 수준 의 고 규소 방향 성 전기 강판 을 생산 하 고자 하 는 여러 시도 가 진행 되 고 있 다 . 특히 본 발명자 들 을 중심 으로 Fe - Si 계 미립 분말 을 3 % Fe - Si 강판 에 도포 하 여 고온 에서 소재 내 로 침 규 확산 시킴 으로서 고 규소 화 에 의한 자성 특성 을 개선 하 는 기술 이 국내 에 특허 출원 ( 2002 - 69646 , 2002 - 69647 , 2002 - 69648 등 ) 된 바 있 으나 , 기타 의 방법 에 의한 4 . 5 % 수준 의 전기 강판 의 생산 에 성공 하 였 다는 정보 는 아직 까지 없 다 .